"下記の工程1~4を含む、静電潜像現像用トナーの製造方法。工程1:水性媒体中で、結晶性ポリエステルaを含有する樹脂粒子Aと凝集剤とを混合して凝集させ、凝集粒子1の水性分散液を得る工程工程2:凝集粒子1の水性分散液に、非芳香族性の炭素-炭素不飽和結合を主鎖に有する非晶質ポリエステルb1を含有する樹脂粒子Bを添加して凝集させ、凝集粒子2の水性分散液を得る工程工程3:凝集粒子2を融着させて、融着粒子の水性分散液を得る工程工程4:前記融着粒子の水性分散液に、芳香族基を有する付加重合性モノマーb2を添加し重合して、トナー粒子の水性分散液を得る工程非晶質ポリエステルb1と付加重合性モノマーb2の重量比b1/b2が99/1~30/70である、請求項1に記載の静電潜像現像用トナーの製造方法。非晶質ポリエステルb1が、非芳香族性の炭素-炭素不飽和結合を有し、その両端にカルボキシ基を有するジカルボン酸を含有するカルボン酸成分とアルコール成分を縮重合させて得られるものである、請求項1又は2に記載の静電潜像現像用トナーの製造方法。工程1において、樹脂粒子Aとともに離型剤粒子を混合する、請求項1~3のいずれかに記載の静電潜像現像用トナーの製造方法。樹脂粒子Aが、非晶質ポリエステルcを含有する、請求項1~4のいずれかに記載の静電潜像現像用トナーの製造方法。結晶性ポリエステルaと非晶質ポリエステルcの重量比a/cが5/95~30/70である、請求項5に記載の静電潜像現像用トナーの製造方法。結晶性ポリエステルaが、炭素数4~12のα,ω-アルカンジオールと炭素数8~12の脂肪族カルボン酸とを縮重合して得られる結晶性ポリエステルである、請求項1~6のいずれかに記載の静電潜像現像用トナーの製造方法。結晶性ポリエステルaの融点が60~90°Cである、請求項1~7のいずれかに記載の静電潜像現像用トナーの製造方法。樹脂粒子Aが着色剤を含有するものである、請求項1~8のいずれかに記載の静電潜像現像用トナーの製造方法。工程3が、凝集粒子2を含む系の温度を非晶質ポリエステルb1のガラス転移点より5°C低い温度以上の温度に保持して、融着させて、融着粒子を得る工程である、請求項1~9のいずれかに記載の静電潜像現像用トナーの製造方法。請求項1~10のいずれかに記載の製造方法により得られる静電潜像現像用トナー。印刷時の消費電力を低減し、高速印刷に対応するためには、低温における定着性低温定着性が必要とされ、低温で定着しつつ、一方で高温保存時にブロッキングなどの生じないトナーが望まれている。また、ポリエステルを用いた凝集合一法乳化凝集法、凝集融着法によって得られたトナーによると、小粒径で高画質の印刷物が得られるが、ポリエステルは分子末端にカルボキシ基と水酸基を有しており、低温低湿環境で帯電性を調整することが困難となるため、低温低湿環境での画像濃度が低くなるという問題がある。本発明の課題は、低温定着性と耐熱保存性を両立し、低温低湿環境下での画像濃度に優れた静電潜像現像用トナーの製造方法、及びそれにより得られる静電潜像現像用トナーを提供することにある。本発明者らは、低温定着性と耐熱保存性、低温低湿環境下での画像濃度に影響する要因は、トナーを構成する表層の樹脂の組成にあると考えて検討を行った。その結果、樹脂粒子等を媒体中で凝集させて凝集粒子の分散液とし、この凝集粒子を融着させてトナーを得る凝集融着法において、コア部分として結晶性ポリエステルを含有する樹脂粒子を用い、シェル部分として不飽和結合を有する非晶質ポリエステルを含有する樹脂粒子を用い、これらを凝集、融着させた後に、芳香族基を有する付加重合性モノマーと重合させることにより、低温定着性と耐熱保存性を両立し、低温低湿環境下での画像濃度に優れたトナーを得ることができることを見出した。すなわち、本発明は、以下の1及び2を提供する。1下記の工程1~4を含む、静電潜像現像用トナーの製造方法。工程1:水性媒体中で、結晶性ポリエステルaを含有する樹脂粒子Aと凝集剤とを混合して凝集させ、凝集粒子1の水性分散液を得る工程工程2:凝集粒子1の水性分散液に、非芳香族性の炭素-炭素不飽和結合を主鎖に有する非晶質ポリエステルb1を含有する樹脂粒子Bを添加して凝集させ、凝集粒子2の水性分散液を得る工程工程3:凝集粒子2を融着させて、融着粒子の水性分散液を得る工程工程4:前記融着粒子の水性分散液に、芳香族基を有する付加重合性モノマーb2を添加し重合して、トナー粒子の水性分散液を得る工程2前記1に記載の製造方法により得られる静電潜像現像用トナー。本発明によれば、低温定着性と耐熱保存性を両立し、低温低湿環境下での画像濃度に優れたトナーの製造方法、及びそれにより得られるトナーを提供することができる。本発明のトナーの製造方法は、下記の工程1~4を含む。工程1:水性媒体中で、結晶性ポリエステルaを含有する樹脂粒子Aと凝集剤とを混合して凝集させ、凝集粒子1の水性分散液を得る工程工程2:凝集粒子1の水性分散液に、非芳香族性の炭素-炭素不飽和結合を主鎖に有する非晶質ポリエステルb1を含有する樹脂粒子Bを添加して凝集させ、凝集粒子2の水性分散液を得る工程工程3:凝集粒子2を融着させて、融着粒子の水性分散液を得る工程工程4:前記融着粒子の水性分散液に、芳香族基を有する付加重合性モノマーb2を添加し重合して、トナー粒子の水性分散液を得る工程本発明の製造方法によって得られたトナーが、低温定着性と耐熱保存性を両立でき、低温低湿環境下での画像濃度に優れる理由は定かではないが、次のように考えられる。本発明の製造方法によると、工程1から工程3により、コア部分に結晶性ポリエステルを有し、シェル部分に非晶質ポリエステルを有するコアシェル型のトナーが得られる。前記の通り、結晶性ポリエステルを有することで低温定着性に優れるトナーとなる。また、工程4により、シェル部分に非晶質ポリエステルに更に芳香族基を有する付加重合性モノマーを添加し重合することで、トナーの最表面にグラフト状に芳香族基を有する付加重合樹脂膜が形成されるものと考えられる。これによって、前記のポリエステルの分子末端の親水基の影響を抑制することができ、得られたトナーは、低温低湿環境下での画像濃度に優れるものと考えられる。本発明のトナーは、耐熱保存性にも優れるが、これはコアシェル構造にすることで、低温定着性を維持しつつ、耐熱保存性も向上していると考えられるが、前記芳香族基を有する付加重合樹脂膜によって、格段に耐熱保存性が向上しているものと考えられる。以下、本発明に用いられる各成分及び工程等について説明する。[樹脂粒子A]本発明の樹脂粒子Aは、得られるトナーの低温定着性を向上させる観点から、用いられる。本発明の樹脂粒子Aは、結晶性ポリエステルaを含有する。<結晶性ポリエステルa>本発明において、結晶性ポリエステルとは、軟化点と示差走査熱量計DSCによる吸熱の最大ピーク温度との比、軟化点°C/吸熱の最大ピーク温度°Cで定義される結晶性指数が0.6~1.4のものであり、トナーの低温定着性の観点から、0.8~1.3のものが好ましく、0.9~1.2のものがより好ましく、0.9~1.1のものが更に好ましい。結晶性ポリエステルaは、樹脂粒子分散液の分散安定性及び乳化性の観点から、分子末端に酸基を有することが好ましい。該酸基としては、カルボキシ基、スルホン酸基、ホスホン酸基、スルフィン酸等が挙げられる。これらの中でも、樹脂の分散性と得られるトナーの耐熱保存性との両立の観点から、カルボキシ基が好ましい。結晶性ポリエステルaの融点は、トナーの耐熱保存性の観点から、50~150°Cが好ましく、55~130°Cがより好ましく、60~90°Cが更に好ましく、60~80°Cが更に好ましい。結晶性ポリエステルaの軟化点は、同様の観点から、50~140°Cが好ましく、55~130°Cがより好ましく、60~110°Cが更に好ましく、60~85°Cが更に好ましい。結晶性ポリエステルaの酸価は、トナーの樹脂粒子分散液の分散安定性及び帯電量の観点から、5~30mgKOH/gが好ましく、10~27mgKOH/gがより好ましく、10~25mgKOH/gがより好ましく、15~25mgKOH/gが更に好ましく、15~22mgKOH/gが更に好ましい。結晶性ポリエステルaの数平均分子量は、トナーの低温定着性及び耐熱保存性の観点から、1,500~50,000が好ましく、2,000~10,000がより好ましく、2,500~5,000が更に好ましい。なお、結晶性ポリエステルaは、単独で又は2種以上を組み合わせて使用することができる。本発明において、結晶性ポリエステルaの結晶性指数、融点、軟化点は、実施例記載の方法によって求められる。2種以上併用する場合、融点は、得られるトナーに含有される結晶性ポリエステルa中、最も重量比の大きい結晶性ポリエステルaの融点を、本発明における結晶性ポリエステルaの融点とする。なお、全てが同一の比率の場合は、最も低い値とする。軟化点及び数平均分子量は、全ての結晶性ポリエステルaを使用する比率で混合した混合物を用いて、実施例に記載の方法によって求められる。結晶性ポリエステルaは、酸成分とアルコール成分とを、好ましくは触媒存在下、重縮合反応させることによって好適に製造することができる。酸成分としては、脂肪族ジカルボン酸、脂環式ジカルボン酸、芳香族ジカルボン酸、3価以上の多価カルボン酸が挙げられ、なかでもトナーの耐熱保存性及び帯電性の観点から、脂肪族ジカルボン酸が好ましい。酸成分には、遊離の酸だけでなく、反応によって酸を生成する酸の無水物、及び炭素数1~3のアルキルエステルも含まれる。脂肪族ジカルボン酸としては、トナーの耐熱保存性の観点から、炭素数2~18が好ましく、炭素数8~12がより好ましい。炭素数2~18の脂肪族カルボン酸としては、シュウ酸、マロン酸、マレイン酸、フマル酸、シトラコン酸、イタコン酸、グルタコン酸、コハク酸、アジピン酸、セバシン酸、1,12-ドデカン二酸、アゼライン酸、n-ドデシルコハク酸、n-ドデセニルコハク酸等が挙げられ、なかでもトナーの耐熱保存性の観点から、セバシン酸、1,12-ドデカン二酸が好ましく、セバシン酸がより好ましい。脂環式ジカルボン酸の具体例としては、シクロヘキサンジカルボン酸等が挙げられる。芳香族ジカルボン酸の具体例としては、フタル酸、イソフタル酸、テレフタル酸等が挙げられる。3価以上の多価カルボン酸の具体例としては、トリメリット酸、ピロメリット酸等が挙げられる。カルボン酸成分中、脂肪族カルボン酸は、トナーの耐熱保存性を向上させる観点から、80モル以上であることが好ましく、90モル以上であることがより好ましく、100モルであることが更に好ましい。これらは、1種を単独で又は2種以上を組み合わせて使用することができる。アルコール成分としては、脂肪族ジオール、芳香族ジオール、ビスフェノールAの水素添加物、3価以上の多価アルコール等が挙げられ、なかでも、ポリエステルの結晶性を促進させ、トナーの低温定着性を向上させる観点から、脂肪族ジオールが好ましい。脂肪族ジオールのなかでも、ポリエステルの結晶性を促進させ、トナーの低温定着性を向上させる観点から、α,ω-アルカンジオールが好ましい。α,ω-アルカンジオールとしては、得られるトナーの耐熱保存性の観点から、炭素数2~18が好ましく、炭素数4~12がより好ましく、炭素数6~12が更に好ましい。炭素数2~18のα,ω-アルカンジオールの具体例としては、エチレングリコール、1,2-プロパンジオール、1,3-プロパンジオール、1,4-ブタンジオール、1,5-ペンタンジオール、1,6-ヘキサンジオール、1,7-ヘプタンジオール、1,8-オクタンジオール、1,9-ノナンジオール、1,10-デカンジオール、1,12-ドデカンジオール等が挙げられ、なかでも得られるトナーの耐熱保存性の観点から、1,6-ヘキサンジオール及び1,9-ノナンジオールが好ましく、1,9-ノナンジオールがより好ましい。炭素数2~18のα,ω-アルカンジオールは、単独で又は2種以上を組み合わせて使用することができる。芳香族ジオールの具体例としては、ビスフェノールAのアルキレン炭素数2~3オキサイド付加物平均付加モル数1~16等が挙げられる。3価以上の多価アルコールの具体例としては、グリセリン、ペンタエリスリトール等が挙げられる。アルコール成分は、単独で又は2種以上を組み合わせて使用することができるが、ポリエステルの結晶性を促進する観点から、アルコール成分中、炭素数2~18のα,ω-アルカンジオールが80~100モルであることが好ましく、90~100モルであることがより好ましく、100モルであることが更に好ましい。酸成分とアルコール成分との好ましい組合せとしては、得られるトナーの低温定着性、耐熱保存性及び帯電性の観点から、脂肪族ジカルボン酸と脂肪族ジオールとの好ましい組合せが好ましく、炭素数4~12のα,ω-アルカンジオールと炭素数8~12の脂肪族ジカルボン酸との好ましい組合せが更に好ましい。触媒としては、非晶質ポリエステルを得る際に用いるものと同様のものを用いることができ、なかでも縮重合反応の効率の観点から、スズ化合物がより好ましく、ジ2-エチルヘキサン酸スズが好ましい。触媒の使用量に制限はないが、なかでも縮重合反応の効率の観点から、酸成分とアルコール成分との総量100重量部に対して、0.01~1重量部が好ましく、0.1~0.6重量部がより好ましい。縮重合反応は、反応容器に、酸成分及びアルコール成分を入れ、140~200°Cで5~15時間維持して行うことが好ましく、更にその後、触媒を加え140~200°Cで1~5時間維持して反応を進行させ、5.0~20kPaに減圧して1~10時間維持することで、結晶性ポリエステルを得る方法が好ましい。<非晶質ポリエステルc>本発明の樹脂粒子Aは、得られるトナーのシェル部分との密着性を高め、耐熱保存性を向上させる観点から、非晶質ポリエステルcを含有することが好ましい。本発明において、非晶質ポリエステルcとは、軟化点と示差走査熱量計DSCによる吸熱の最大ピーク温度との比、軟化点°C/吸熱の最大ピーク温度°Cで定義される結晶性指数が1.4よりも大きいものであり、耐熱保存性の観点から、1.45以上が好ましく、1.5以上がより好ましく、1.6以上が更に好ましい。樹脂粒子Aにおける結晶性ポリエステルa及び非晶質ポリエステルcの総量は、トナーの低温定着性を向上させる観点から、樹脂粒子Aを構成する樹脂中好ましくは50~100重量、より好ましくは80~100重量、更に好ましくは90~100重量である。樹脂粒子Aにおける結晶性ポリエステルaと非晶質ポリエステルcとの重量比a/cは、トナーの低温定着性、耐熱保存性を向上させる観点から、5/95~50/50であることが好ましく、5/95~30/70がより好ましく、10/90~25/75が更に好ましく、15/85~20/80がより更に好ましい。非晶質ポリエステルcは、酸成分とアルコール成分とを重縮合反応させることによって製造することができる。酸成分としては、ジカルボン酸、3価以上の多価カルボン酸が挙げられ、なかでもジカルボン酸が好ましく、ジカルボン酸と3価以上の多価カルボン酸とを併用することがより好ましい。ジカルボン酸としては、炭素数9~14の分岐アルキル基を有するアルキルコハク酸、炭素数9~14の分岐アルケニル基を有するアルケニルコハク酸、及び芳香族ジカルボン酸の少なくとも1種が好ましく、炭素数9~14の分岐アルキル基を有するアルキルコハク酸及び/又は炭素数9~14の分岐アルケニル基を有するアルケニルコハク酸と芳香族ジカルボン酸とを併用することがより好ましい。炭素数9~14の分岐アルキル基を有するアルキルコハク酸及び/又は炭素数9~14の分岐アルケニル基を有するアルケニルコハク酸の中でも、結晶性ポリエステルとの親和性を高め、ひいてはトナーの低温定着性を高める観点から、炭素数9~14の分岐アルケニル基を有するアルケニルコハク酸が好ましい。また、結晶性ポリエステルとの親和性を高め、ひいてはトナーの低温定着性を高める観点から、分岐アルキル基あるいは分岐アルケニル基の炭素数は10~14が好ましく、12~14がより好ましい。炭素数9~14の分岐アルキル基を有するアルキルコハク酸及び/又は炭素数9~14の分岐アルケニル基を有するアルケニルコハク酸の具体例としては、ドデシルコハク酸、ドデセニルコハク酸、オクテニルコハク酸が挙げられ、トナーの低温定着性を高める観点から、ドデセニルコハク酸が好ましい。分岐構造はアルキル基及びアルケニル基のいかなる部分に存在してもよいが、複数の分岐構造を有する混合物であることが結晶性ポリエステルとの相溶性を高める観点から好ましい。炭素数9~14の分岐アルキル基を有するアルキルコハク酸及び/又は炭素数9~14の分岐アルケニル基を有するアルケニルコハク酸は、結晶性ポリエステルとの親和性を高め、ひいてはトナーの低温定着性を高める観点から、好ましくは酸成分中に30~60モル含有され、より好ましくは30~50モル含有され、更に好ましくは35~40モル含有される。芳香族ジカルボン酸としては、フタル酸、イソフタル酸、テレフタル酸が好ましく、テレフタル酸がより好ましい。3価以上の多価カルボン酸としては、3~5価の芳香族カルボン酸が好ましい。3~5価の芳香族カルボン酸としては、トリメリット酸、2,5,7-ナフタレントリカルボン酸、ピロメリット酸等が挙げられ、トナーの耐熱保存性を向上させる観点から、トリメリット酸が好ましい。3~5価の芳香族カルボン酸は、トナーの耐熱保存性を向上させる観点から、酸成分中に好ましくは5~30モル含有され、より好ましくは7~20モル含有され、更に好ましくは8~15モル含有され、更に好ましくは9~11モル含有される。好ましいアルコール成分として、芳香族ジオールが挙げられ、ビスフェノールAのアルキレン炭素数2~3オキサイド付加物平均付加モル数1~16が好ましい。非晶質ポリエステルcの数平均分子量は、トナーの耐久性、低温定着性及び耐熱保存性の観点から、1,000~50,000が好ましく、1,500~10,000がより好ましく、2,000~8,000が更に好ましく、2,000~4,000が更に好ましい。非晶質ポリエステルcのガラス転移点は、トナーの耐久性、及び耐熱保存性の観点から、50~70°Cが好ましく、55~68°Cがより好ましく、58~66°Cが更に好ましい。非晶質ポリエステルcの軟化点は、トナーの耐熱保存性の観点から、70~165°Cが好ましく、70~140°Cがより好ましく、90~140°Cが更に好ましく、100~130°Cが更に好ましい。なお、非晶質ポリエステルcを2種以上混合して使用する場合は、そのガラス転移点及び軟化点は、各々2種以上の非晶質ポリエステルcの混合物として、実施例記載の方法によって得られた値である。非晶質ポリエステルcの酸価は、樹脂の水性媒体中における乳化性の観点から、6~35mgKOH/gが好ましく、10~35mgKOH/gがより好ましく、15~35mgKOH/gが更に好ましい。非晶質ポリエステルcは、1種又は2種以上を組み合わせて使用してもよい。本発明において、非晶質ポリエステルcのガラス転移点、軟化点、及び結晶性指数は、実施例記載の方法によって求められる。なお、非晶質ポリエステルcを2種以上併用する場合、ガラス転移点、軟化点、及び数平均分子量は、すべての非晶質ポリエステルcを使用する比率で混合した混合物を用いて、実施例記載の方法によって求められる。<着色剤>樹脂粒子Aは、樹脂のみからなる粒子であってもよく、着色剤を含有する着色剤含有樹脂粒子であってもよいが、トナーの粒度分布をシャープにする観点から、着色剤を含有する着色剤含有樹脂粒子であることが好ましい。樹脂粒子Aが着色剤含有樹脂粒子である場合、着色剤の含有量は、トナーの低温低湿環境下での画像濃度の観点から、樹脂粒子Aを構成する樹脂100重量部に対して、1~20重量部が好ましく、5~10重量部がより好ましい。なお、本発明において着色剤を用いる場合は、上記のとおり樹脂粒子A中に含有させて着色剤含有樹脂粒子として用いることに代えて又は用いると共に、着色剤粒子として、水性媒体中に樹脂粒子Aと共に含有させてもよいが、上記のとおり、トナーの粒度分布をシャープにする観点から、樹脂粒子Aに含有させて用いることが好ましい。着色剤としては、顔料及び染料が用いられ、トナーの低温低湿環境下での画像濃度の観点から、顔料が好ましい。顔料としては、シアン顔料、イエロー顔料、マゼンタ顔料、黒色顔料等が挙げられる。シアン顔料は、フタロシアニン顔料が好ましく、銅フタロシアニンがより好ましい。イエロー顔料は、モノアゾ顔料、イソインドリン顔料、ベンズイミダゾロン顔料が好ましく、マゼンタ顔料は、キナクリドン顔料、BONAレーキ顔料等の溶性アゾ顔料、ナフトールAS顔料等の不溶性アゾ顔料が好ましい。黒色顔料は、カーボンブラックが好ましい。染料の具体例としては、アクリジン系、アゾ系、ベンゾキノン系、アジン系、アントラキノン系、インジコ系、フタロシアニン系、アニリンブラック系等が挙げられる。着色剤は、1種を単独で又は2種以上を組み合わせて使用することができる。<樹脂粒子Aの製造>樹脂粒子Aは、結晶性ポリエステルaを含む樹脂及び着色剤等の前記の任意成分を水性媒体中に分散させ、樹脂粒子Aを含有する分散液として得る方法によって製造することが好ましい。分散液を得る方法としては、樹脂等を水性媒体に添加し、分散機等によって分散処理を行う方法、樹脂等に水性媒体を徐々に添加して転相乳化させる方法等が挙げられ、得られるトナーを小粒径とする観点から、転相乳化による方法が好ましい。以下、転相乳化による方法について述べる。まず、結晶性ポリエステルaを含む樹脂、アルカリ水溶液、及び着色剤等の前記の任意成分を溶融して混合し、樹脂混合物を得る。結晶性ポリエステルaを含む樹脂が、複数の樹脂からなる場合には、予め、結晶性ポリエステルaとその他の樹脂を混合したものを用いてもよいが、前記アルカリ水溶液及び任意成分を添加する際に同時に添加し、溶融して混合することによって得てもよい。例えば、結晶性ポリエステルaを含む樹脂が、非晶質ポリエステルcを含有する場合には、結晶性ポリエステルa、非晶質ポリエステルc、アルカリ水溶液、及び前記の任意成分を溶融して混合し、樹脂混合物を得る方法が、トナーの低温定着性の観点から好ましい。また、混合の際には、樹脂の乳化安定性の観点から、界面活性剤を添加することが好ましい。アルカリ水溶液中のアルカリとしては、水酸化カリウム、水酸化ナトリウム等のアルカリ金属の水酸化物等やアンモニア等が挙げられるが、樹脂の分散性向上の観点から、水酸化カリウム、水酸化ナトリウムが好ましい。また、アルカリ水溶液中のアルカリの濃度は、1~30重量が好ましく、1~25重量がより好ましく、1.5~20重量が更に好ましい。界面活性剤としては、ノニオン性界面活性剤、アニオン性界面活性剤、カチオン性界面活性剤等が挙げられ、なかでも樹脂を十分に乳化させる観点から、ノニオン性界面活性剤が好ましく、ノニオン性界面活性剤とアニオン性界面活性剤又はカチオン性界面活性剤を併用することがより好ましく、ノニオン性界面活性剤とアニオン性界面活性剤とを併用することが更に好ましい。ノニオン性界面活性剤とアニオン性界面活性剤とを併用する場合、ノニオン性界面活性剤とアニオン性界面活性剤との重量比ノニオン性界面活性剤/アニオン性界面活性剤は、樹脂を十分に乳化させる観点から、0.3~10が好ましく、0.5~5がより好ましい。ノニオン性界面活性剤としては、ポリオキシエチレンアルキルアリールエーテル類、ポリオキシエチレンアルキルエーテル類、ポリオキシエチレン脂肪酸エステル類、オキシエチレン/オキシプロピレンブロックコポリマー等が挙げられ、なかでも樹脂の乳化安定性の観点から、ポリオキシエチレンアルキルエーテル類が好ましい。ポリオキシエチレンアルキルアリールエーテル類としては、ポリオキシエチレンノニルフェニルエーテル等が挙げられる。ポリオキシエチレンアルキルエーテル類としては、ポリオキシエチレンオレイルエーテル、ポリオキシエチレンラウリルエーテル等が挙げられる。ポリオキシエチレン脂肪酸エステル類としては、ポリエチレングルコールモノラウレート、ポリチレングリコ-ルモノステアレート、ポリエチレングリコールモノオレエート等が挙げられる。アニオン性界面活性剤の例としては、ドデシルベンゼンスルホン酸塩、ドデシル硫酸塩、アルキルエーテル硫酸塩等が挙げられ、樹脂の乳化安定性を向上させる観点から、ドデシルベンゼンスルホン酸塩、アルキルエーテル硫酸塩が好ましい。ドデシルベンゼンスルホン酸塩としては、ドデシルベンゼンスルホン酸のアルカリ金属塩が好ましく、ドデシルベンゼンスルホン酸ナトリウムがより好ましい。ドデシル硫酸塩としては、ドデシル硫酸のアルカリ金属塩が好ましく、ドデシル硫酸ナトリウムがより好ましい。アルキルエーテル硫酸塩としては、アルキルエーテル硫酸のアルカリ金属塩が好ましく、アルキルエーテル硫酸ナトリウムがより好ましい。樹脂混合物を得る方法としては、結晶性ポリエステルaを含む樹脂、アルカリ水溶液、及び必要に応じて前記の任意成分、好ましくは界面活性剤を容器に入れ、撹拌器によって撹拌しながら、樹脂を溶融して均一に混合する方法が好ましい。樹脂を溶融し混合する際の温度は、結晶性ポリエステルaを含む樹脂が、非晶質ポリエステルcを含む場合には、そのガラス転移点以上が好ましく、均質な樹脂粒子を得る観点から、結晶性ポリエステルaの融点以上がより好ましい。次に、前記の樹脂混合物に水性媒体を添加して、転相し、樹脂粒子Aを含有する分散液を得る。水性媒体としては水を主成分とするものが好ましく、転相乳化の安定及び環境性の観点から、水性媒体中の水の含有量は80重量以上が好ましく、90重量以上がより好ましく、95重量以上が更に好ましく、100重量が更に好ましい。水としては、脱イオン水又は蒸留水が好ましく用いられる。水以外の成分としては、炭素数1~5の脂肪族アルコール;アセトン、メチルエチルケトン等のジアルキル炭素数1~3ケトン;テトラヒドロフラン等の環状エーテル等の水に溶解する有機溶媒が用いられる。これらの中でも、トナーへの混入を防止する観点から、ポリエステルを溶解しない炭素数1~5の脂肪族アルコールが好ましく、メタノール、エタノール、イソプロパノール、ブタノールがより好ましい。水性媒体を添加する際の温度は、結晶性ポリエステルaを含む樹脂が非晶質ポリエステルcを含む場合には、非晶質ポリエステルcのガラス転移点以上が好ましく、均質な樹脂粒子を得る観点から、結晶性ポリエステルaの融点以上がより好ましい。水性媒体の添加速度は、樹脂粒子を小粒径とする観点から、転相が終了するまでは、樹脂粒子Aを構成する樹脂100重量部に対して、0.1~50重量部/分であること好ましく、0.1~30重量部/分であることがより好ましく、0.5~10重量部/分であることが更に好ましく、0.5~5重量部/分であることが更に好ましい。転相後の水性媒体の添加速度には制限はない。水性媒体の使用量は、後の凝集工程で均一な凝集粒子を得る観点から、樹脂粒子Aを構成する樹脂100重量部に対して100~2000重量部が好ましく、150~1500重量部がより好ましく、150~500重量部が更に好ましい。得られる樹脂粒子分散液の安定性及び取扱い容易性等の観点から、その固形分濃度は、好ましくは7~50重量、より好ましくは10~40重量、更に好ましくは20~40重量、更に好ましくは25~35重量である。なお、固形分は樹脂、界面活性剤等の不揮発性成分の総量である。得られた樹脂粒子Aを含有する分散液中の樹脂粒子Aの体積中位粒径D50は高画質の画像が得られるトナーを得る観点から、0.02~2μmが好ましく、0.02~1.5μmがより好ましく、0.05~1μmが更に好ましく、0.05~0.5μmが更に好ましい。ここで、体積中位粒径D50とは、体積分率で計算した累積体積頻度が粒径の小さい方から計算して50になる粒径であり、具体的には実施例記載の方法で求められる。また、樹脂粒子の粒度分布の変動係数CV値は、高画質の画像が得られるトナーを得る観点から、40以下であることが好ましく、35以下がより好ましく、30以下が更に好ましく、28以下が更に好ましい。なお、CV値は、下記式で表される値であり、具体的には実施例記載の方法で求められる。CV値=[粒度分布の標準偏差μm/体積平均粒径μm]×100<架橋>トナーの耐熱保存性及び低温定着性を向上する観点から、樹脂粒子Aに含まれるポリエステル樹脂を架橋することが好ましく、オキサゾリン基を有する化合物により架橋することがより好ましい。オキサゾリン基を有する化合物としては、分子内にオキサゾリン基を複数含有するものを使用することができるが、オキサゾリン基を含有するポリマーが好ましい。その重量平均分子量は、ポリエステル樹脂との反応性の観点から、好ましくは500~2,000,000、より好ましくは1,000~1,000,000である。オキサゾリン基を含有するポリマーの市販品としては、株日本触媒製のエポクロスWSシリーズ水溶性タイプ、主鎖アクリル、Kシリーズエマルションタイプ、主鎖スチレン/アクリル等が挙げられるいずれも商品名。前記オキサゾリン基を有する化合物の含有量あるいは添加量は、樹脂との架橋反応性及び生産性の観点から、樹脂分散液中、樹脂100重量部に対して、固形分として好ましくは0.1~30重量部、より好ましくは0.5~20重量部、更に好ましくは1~10重量部である。オキサゾリン基を有する化合物を添加し、かつ所定温度で混合することにより、樹脂分散液に分散している樹脂粒子の一部が架橋される。この時の温度は、好ましくは60~100°C、より好ましくは70~98°Cである。オキサゾリン基を有する化合物による樹脂の架橋の存在は、架橋によって生成するアミド基により確認することができる。[離型剤粒子]離型剤粒子は、凝集性の観点から、界面活性剤を含有することが好ましい。界面活性剤としては、アニオン性界面活性剤が好ましく、カルボキシ基を含有するアニオン性界面活性剤がより好ましく、ポリカルボン酸ナトリウムが更に好ましい。界面活性剤を使用する場合の含有量は、凝集性及び得られるトナーの帯電性の観点から、離型剤100重量部に対して、0.01~10重量部が好ましく、0.1~5重量部がより好ましい。離型剤粒子の体積中位粒径は、得られるトナーの帯電性およびホットオフセットを防ぐ観点から0.1~1μmが好ましく、0.1~0.7μmがより好ましく、0.1~0.5μmが更に好ましい。離型剤粒子のCV値は、得られるトナーの帯電性の観点から、15~50が好ましく、15~40がより好ましく、15~35が更に好ましい。<離型剤>離型剤としては、ポリエチレン、ポリプロピレン、ポリブテン等の低分子量ポリオレフィン類;シリコーンワックス類;オレイン酸アミド、ステアリン酸アミド等の脂肪酸アミド類;カルナウバワックス、ライスワックス、キャンデリラワックス等の植物系ワックス;ミツロウ等の動物系ワックス;モンタンワックス、パラフィンワックス、フィッシャートロプシュワックス等の鉱物石油系ワックス等が挙げられる。これらの離型剤は、単独で又は2種以上を併用することができ、2種以上を併用することが好ましい。更に植物系ワックスと鉱物石油系ワックスを併用することが、トナーの低温定着性の観点から、好ましい。離型剤の融点は、トナーの低温定着性及び耐熱保存性の観点から、60~100°Cが好ましく、60~90°Cがより好ましく、75°C~90°Cがさらに好ましく、80~90°Cがより更に好ましい。2種以上を併用する場合、トナーの低温定着性の観点から、全ての離型剤の融点が60~90°Cであることが好ましい。本発明において、離型剤の融点は、実施例記載の方法によって求められる。2種以上併用する場合、融点は、得られるトナーに含有される離型剤中、最も重量比の大きい離型剤の融点を、本発明における離型剤の融点とする。なお、全てが同一の比率の場合は、最も低い値とする。離型剤の使用量は、トナーの離型性を向上して低温定着性を向上させる観点から、トナー中の樹脂100重量部に対して、1~20重量部が好ましく、2~15重量部がより好ましい。<離型剤粒子の製造>離型剤粒子は、離型剤を水性媒体に分散して離型剤粒子の分散液として得ることが好ましい。離型剤粒子の分散液は、離型剤と水性媒体とを、界面活性剤の存在下、離型剤の融点以上の温度で、分散機を用いて分散することによって得ることが好ましい。用いる分散機としては、ホモジナイザー、超音波分散機等が好ましい。本製造で用いる水性媒体及び界面活性剤は、前記の樹脂混合物を得る際に用いられるものが好ましく用いられる。[凝集剤]本発明において、トナー粒子とするための凝集粒子を得るために、凝集剤を用いて樹脂粒子A等を凝集させて、凝集粒子の分散液を得る。凝集剤を添加することによって凝集を効率的に行うことができる。凝集剤は、過剰な凝集を防ぎつつ、目的の粒径のトナーを得る目的から、電解質を用いることが好ましく、塩を用いることがより好ましい。その価数としては1~5価が好ましく、1~2価がより好ましく、1価が更に好ましい。すなわち、1価の塩が好ましい。1価の塩としては、アンモニウム塩が好ましい。凝集剤の具体例としては、第四級塩のカチオン性界面活性剤、ポリエチレンイミン等の有機系凝集剤;無機金属塩、無機アンモニウム塩、2価以上の金属錯体等の無機系凝集剤が用いられる。無機金属塩としては、硫酸ナトリウム、塩化ナトリウム、塩化カルシウム、硝酸カルシウム等の金属塩、及びポリ塩化アルミニウム、ポリ水酸化アルミニウム等の無機金属塩重合体が挙げられる。無機アンモニウム塩としては、硫酸アンモニウム、塩化アンモニウム、硝酸アンモニウム等が挙げられ、硫酸アンモニウムがより好ましい。凝集剤の使用量は、トナーの帯電性の観点から、用いられる全ての樹脂粒子樹脂粒子A及びBを構成する樹脂100重量部に対して、好ましくは50重量部以下、より好ましくは40重量部以下、更に好ましくは30重量部以下である。また、樹脂粒子の凝集性の観点から、全ての樹脂粒子を構成する樹脂100重量部に対して、好ましくは1重量部以上、より好ましくは3重量部以上、更に好ましくは5重量部以上である。以上の点を考慮して、1価の塩の使用量は、全ての樹脂粒子を構成する樹脂100重量部に対して、好ましくは1~50重量部、より好ましくは3~40重量部、更に好ましくは5~30重量部である。[樹脂粒子B]本発明の樹脂粒子Bは、主鎖に非芳香族性の炭素-炭素不飽和結合を有する非晶質ポリエステルb1を含有する。樹脂粒子Bは、本発明のコアシェル型のトナーのシェルを形成するものであり、樹脂粒子Bは、非晶質ポリエステルを含有するため、得られるトナーの耐熱保存性が良好なものとなる。また、樹脂粒子Bを構成する非晶質ポリエステルb1は主鎖に非芳香族性の炭素-炭素不飽和結合を有するため、芳香族基を有する付加重合性モノマーb2と良好に重合する。樹脂粒子Bには、非晶質ポリエステルb1以外に任意の成分として、非晶質ポリエステルb1以外の非晶質ポリエステル、結晶性ポリエステル、着色剤を含有してもよく、低温低湿下での画像濃度の観点から、非晶質ポリエステルb1以外の非晶質ポリエステルを含有することが好ましい。<非晶質ポリエステルb1>本発明において、非晶質ポリエステルとは、軟化点と示差走査熱量計DSCによる吸熱の最大ピーク温度との比、軟化点°C/吸熱の最大ピーク温度°Cで定義される結晶性指数が1.4よりも大きいものであり、耐熱保存性の観点から、1.45以上が好ましく、1.5以上がより好ましく、1.6以上が更に好ましい。非晶質ポリエステルb1は、主鎖に非芳香族性の炭素-炭素不飽和結合を有する非晶質ポリエステルであり、構成単位の由来する原料モノマー以下、単に非晶質ポリエステルb1の原料モノマーともいうは、アルコール成分とカルボン酸成分であり、アルコール成分とカルボン酸成分とを縮重合して得られる。なかでも、非晶質ポリエステルb1が、非芳香族性の炭素-炭素不飽和結合を有し、その両端にカルボキシ基を有するジカルボン酸を含有するカルボン酸成分とアルコール成分を縮重合させて得られるものであることが好ましい。非晶質ポリエステルb1の原料モノマーであるアルコール成分としては、2,2-ビス4-ヒドロキシフェニルプロパンのアルキレンオキサイド付加物、非芳香族性の炭素-炭素不飽和結合を有し、その両端に水酸基を有するジオール等が挙げられ、ポリオキシプロピレン-2,2-ビス4-ヒドロキシフェニルプロパン、ポリオキシエチレン-2,2-ビス4-ヒドロキシフェニルプロパン等のビスフェノールAのアルキレン炭素数2~3オキサイド付加物平均付加モル数1~16を用いることが好ましい。非芳香族性の炭素-炭素不飽和結合を有し、その両端に水酸基を有するジオールとしては、例えば不飽和脂肪族ジオールを含むアルコール成分を用いることが好ましい。その他のアルコール成分としては、例えば、エチレングリコール、プロピレングリコール1,2-プロパンジオール、グリセリン、ペンタエリスリトール、トリメチロールプロパン、水素添加ビスフェノールA、ソルビトール、アリルアルコール又はそれらのアルキレン炭素数2~4オキサイド付加物平均付加モル数1~16等が挙げられる。前記アルコール成分は、単独で又は2種以上を組み合わせて用いてもよい。非晶質ポリエステルb1の原料モノマーであるカルボン酸成分には、非芳香族性の炭素-炭素不飽和結合を有し、その両端にカルボキシ基を有するジカルボン酸、例えば不飽和脂肪族ジカルボン酸及び/又は不飽和脂環式ジカルボン酸を含むことが好ましい。非芳香族性の炭素-炭素不飽和結合を有し、その両端にカルボキシ基を有するジカルボン酸を用いることで、得られるポリエステルの主鎖に炭素-炭素不飽和結合を導入することが出来る。非芳香族性の炭素-炭素不飽和結合を有し、その両端にカルボキシ基を有するジカルボン酸不飽和脂肪族ジカルボン酸、不飽和脂環式ジカルボン酸としては、フマル酸、マレイン酸等の不飽和脂肪族ジカルボン酸;テトラヒドロフタル酸等の不飽和脂環式ジカルボン酸等が挙げられる。反応性の観点から、フマル酸、マレイン酸及びテトラヒドロフタル酸が好ましく、フマル酸がより好ましい。カルボン酸成分中、非芳香族性の炭素-炭素不飽和結合を有し、その両端にカルボキシ基を有するジカルボン酸の含有量は、好ましくは20~100モル、より好ましくは40~80モル、更に好ましくは50~70モルである。その他のカルボン酸としては、例えば、フタル酸、イソフタル酸、テレフタル酸等の芳香族ジカルボン酸;アジピン酸、コハク酸、アルキル基及び/又はアルケニル基を有するコハク酸等の脂肪族ジカルボン酸;シクロヘキサンジカルボン酸類、デカリンジカルボン酸類等の脂環族ジカルボン酸;トリメリット酸、ピロメリット酸等の3価以上の多価カルボン酸、並びにそれらの酸の無水物及びそれらのアルキル炭素数1~3エステル等が挙げられる。トナーの耐熱保存性の観点から、芳香族ジカルボン酸が好ましく、テレフタル酸がより好ましい。前記カルボン酸成分は、単独で又は2種以上が含まれていてもよい。なお、非晶質ポリエステルb1の原料モノマーのうち、非芳香族性の炭素-炭素不飽和結合を有する原料モノマーとして、不飽和脂肪族ジカルボン酸、不飽和脂環式ジカルボン酸、不飽和脂肪族ジオールから選ばれる1種以上を含めばよいが、反応性の観点から、不飽和脂肪族ジカルボン酸及び/又は不飽和脂環式ジカルボン酸を含むことが好ましく、不飽和脂肪族ジカルボンのみであることがより好ましい。本発明において、非晶質ポリエステルb1に含有される酸基としては、カルボキシ基が、酸基のうち90モル以上であることが好ましく、100モルであることが好ましい。非晶質ポリエステルb1は、例えば、前記アルコール成分とカルボン酸成分とを不活性ガス雰囲気中にて、必要に応じエステル化触媒を用いて、180~250°Cの温度で縮重合することにより好適に製造することができる。トナーの耐熱保存性の観点から、ポリエステルはシャープな分子量分布を有することが好ましく、エステル化触媒を用いて縮重合をすることが好ましい。エステル化触媒としては、スズ触媒、チタン触媒、三酸化アンチモン、酢酸亜鉛、二酸化ゲルマニウム等の金属化合物等が挙げられる。ポリエステルの合成におけるエステル化反応の反応効率の観点から、スズ触媒が好ましい。スズ触媒としては、酸化ジブチルスズ、ジ2-エチルヘキサン酸スズ等が好ましく用いられる。また、本発明においては、非芳香族性の炭素-炭素不飽和結合を有するカルボン酸を用いるため、ラジカル重合禁止剤を用いることが好ましい。ラジカル重合禁止剤としては、ハイドロキノン、4-t-ブチルカテコール等が好ましい。非晶質ポリエステルb1の数平均分子量は、トナーの耐久性、低温定着性及び耐熱保存性の観点から、1,000~50,000が好ましく、1,500~10,000がより好ましく、2,000~8,000が更に好ましく、2,000~4,000が更に好ましい。トナーの耐熱保存性の観点から、非晶質ポリエステルb1の軟化点は好ましくは80~165°Cであり、ガラス転移温度は好ましくは50~85°Cである。樹脂粒子分散液の分散安定性並びにトナーの耐熱保存性の観点から、非晶質ポリエステルb1の酸価は、5~40mgKOH/gであり、好ましくは5~35mgKOH/g、より好ましくは10~30mgKOH/gであり、更に好ましくは15~25mgKOH/gである。ガラス転移温度、軟化点及び酸価はいずれも用いるモノマーの種類、配合比率、縮重合の温度、反応時間を適宜調節することにより所望のものを得ることができる。本発明において、非晶質ポリエステルb1のガラス転移点、軟化点、及び結晶性指数は、実施例記載の方法によって求められる。なお、非晶質ポリエステルb1を2種以上併用する場合、ガラス転移点、軟化点、及び数平均分子量は、すべての非晶質ポリエステルb1を使用する比率で混合した混合物を用いて、実施例記載の方法によって求められる。なお、樹脂粒子B中には、樹脂として、非晶質ポリエステルb1以外の樹脂を含んでいてもよいが、トナーの低温低湿下での画像濃度、耐熱保存性及び低温定着性の観点から、樹脂粒子Bを構成する樹脂中における非晶質ポリエステルb1の含有量は、50重量以上であることが好ましく、80重量以上であることがより好ましく、100重量であることが更に好ましい。樹脂粒子B中に、含まれる非晶質ポリエステルb1以外の樹脂としては、非晶質ポリエステルb1以外の非晶質ポリエステルが好ましく、樹脂粒子Bにおける非晶質ポリエステルb1とその他の非晶質ポリエステルとの重量比b1/その他の非晶質ポリエステルは、100/0~50/50であることが好ましく、100/0~60/40がより好ましく、100/0~90/10が更に好ましい。<樹脂粒子Bの製造>樹脂粒子Bは、非晶質ポリエステルb1を含む樹脂及びその他の非晶質ポリエステル等の前記の任意成分を水性媒体中に分散させ、樹脂粒子Bを含有する分散液として得る方法によって製造することが好ましい。分散液を得る方法としては、樹脂等を水性媒体に添加し、分散機等によって分散処理を行う方法、樹脂等に水性媒体を徐々に添加して転相乳化させる方法等が挙げられ、得られるトナーを小粒径とする観点から、転相乳化による方法が好ましい。以下、転相乳化による方法について述べる。なお、樹脂粒子Aの製造と同様の記載は、その旨を指摘して省略する。まず、非晶質ポリエステルb1を含む樹脂、アルカリ水溶液、及び着色剤等の前記の任意成分を溶融して混合し、樹脂混合物を得る。非晶質ポリエステルb1を含む樹脂が、複数の樹脂からなる場合には、予め、非晶質ポリエステルb1とその他の樹脂を混合したものを用いてもよいが、前記アルカリ水溶液及び任意成分を添加する際に同時に添加し、溶融して混合することによって得てもよい。また、混合の際には、樹脂の乳化安定性の観点から、界面活性剤を添加することが好ましい。アルカリ水溶液中のアルカリの種類及び濃度は、前記の樹脂粒子Aの製造の場合と同様である。界面活性剤の種類及び含有量は、前記の樹脂粒子Aの製造の場合と同様である。樹脂混合物を得る方法としては、非晶質ポリエステルb1、アルカリ水溶液、好ましくは界面活性剤、及び必要に応じて任意成分を容器に入れ、撹拌器によって撹拌しながら、樹脂を溶融して均一に混合する方法が好ましい。樹脂を溶融し混合する際の温度は、非晶質ポリエステルb1のガラス転移点以上が好ましい。次に、前記の樹脂混合物に水性媒体を添加して、転相し、樹脂粒子Bを含有する分散液を得る。水性媒体としては水を主成分とするものが好ましく、転相乳化の安定性及び環境性の観点から、水性媒体中の水の含有量は80重量以上が好ましく、90重量以上がより好ましく、95重量以上が更に好ましく、100重量が更に好ましい。水としては、脱イオン水又は蒸留水が好ましく用いられる。水以外の成分については、前記の樹脂粒子Aの製造の場合と同様である。水性媒体を添加する際の温度は、均質な樹脂粒子を得る観点から、非晶質ポリエステルb1のガラス転移点以上が好ましい。水性媒体の添加速度及び使用量は、前記の樹脂粒子Aの製造の場合と同様である。得られた樹脂粒子Bを含有する分散液中の樹脂粒子Bの体積中位粒径D50及び粒度分布の変動係数CV値は、前記の樹脂粒子Aの製造の場合と同様である。[付加重合性モノマーb2]本発明に用いられる付加重合性モノマーb2は、芳香族基を有する付加重合性モノマーである。この付加重合性モノマーb2を用いて得られたトナーは芳香族基を有するため、耐熱保存性及び低温低湿環境下での画像濃度に優れる。付加重合性モノマーb2の具体例としては、スチレン、メチルスチレン、α-メチルスチレン、β-メチルスチレン、t-ブチルスチレン、クロロスチレン、クロロメチルスチレン、メトキシスチレン、スチレンスルホン酸又はその塩等のスチレン類;メタアクリル酸ベンジルメタアクリル酸とは、アクリル酸及び又はメタクリル酸をいう等のメタアクリル酸エステル等が挙げられる。これらのなかで、トナーの低温低湿環境下での画像濃度、耐熱保存性の観点からは、スチレン、メチルスチレン、及びメタアクリル酸ベンジルが好ましく、スチレンがより好ましい。本発明では、付加重合性モノマーb2とともに、他の付加重合性モノマーを融着粒子に重合させてもよい。他の付加重合性モノマーの例としては、メタアクリル酸アルキル炭素数1~18、メタアクリル酸ジメチルアミノエチル等の芳香族基を有さないメタアクリル酸エステル;エチレン、プロピレン、ブタジエン等のオレフィン類;塩化ビニル等のハロビニル類;酢酸ビニル、プロピオン酸ビニル等のビニルエステル類;ビニルメチルエーテル等のビニルエーテル類;ビニリデンクロリド等のハロゲン化ビニリデン;N-ビニルピロリドン等のN-ビニル化合物等が挙げられる。付加重合性モノマーb2とともに、他の付加重合性モノマーを重合する場合、トナー粒子中の付加重合性モノマーを由来とする構成単位のうち、芳香族基を有する付加重合性モノマーb2を由来とする構成単位の含有量は、トナーの低温低湿環境下での画像濃度及び耐熱保存性の観点から、構成単位に係る付加重合性モノマーに換算して、好ましくは85重量以上、より好ましくは90重量以上、更に好ましくは95重量以上、更に好ましくは100重量である。[静電潜像現像用トナーの製造方法]本発明の静電潜像現像用トナーの製造方法は、下記の工程1~4を含む。<工程1>工程1は、水性媒体中で、結晶性ポリエステルaを含有する樹脂粒子Aと凝集剤とを混合して凝集させ、凝集粒子1の水性分散液を得る工程である。本工程においては、いかなる方法で樹脂粒子Aと凝集剤を混合してもよい。たとえば、樹脂粒子Aの分散液に凝集剤を添加する方法、凝集剤を含有する水性媒体中に樹脂粒子Aの分散液を添加する方法等が挙げられる。本工程においては、離型剤粒子を用いることが好ましく、離型剤粒子を用いる場合には、まず、樹脂粒子A及び離型剤粒子を水系媒体中で混合して、混合分散液を得ることが好ましい。なお、任意の成分として着色剤を混合することが好ましい。着色剤はそれのみで別の粒子として混合してもよく、樹脂粒子Aに含まれていてもよいが、凝集制御の観点から、樹脂粒子Aに含まれていることが好ましい。混合の順に制限はなく、いずれかを順に添加してもよいし、同時に添加してもよい。混合分散液中、樹脂粒子Aは、10~40重量部が好ましく、20~30重量部がより好ましい。水系媒体は60~90重量部が好ましく、70~80重量部となるように混合することがより好ましい。また、着色剤は、低温低湿環境下での画像濃度の観点から、樹脂粒子Aを構成する樹脂100重量部に対して、1~20重量部が好ましく、3~15重量部がより好ましい。離型剤粒子は、トナーの離型性及び帯電性の観点から、樹脂粒子Aを構成する樹脂と着色剤との合計100重量部に対して、1~20重量部が好ましく、2~15重量部がより好ましい。混合温度は、凝集制御の観点から、0~40°Cが好ましい。次に、凝集剤を混合して、混合分散液中の粒子を凝集させて、凝集粒子1の水性分散液を得る。凝集の方法としては、混合分散液の入った容器に、凝集剤を好ましくは水溶液として滴下する。凝集剤は一時に添加してもよいし、断続的あるいは連続的に添加してもよいが、添加時及び添加終了後には、十分な撹拌を行うことが好ましい。凝集制御およびトナー製造時間短縮の観点から、凝集剤の滴下時間は1~120分が好ましい。また、滴下温度は凝集制御の観点から0~50°Cが好ましい。また、凝集を促進する観点から、凝集剤を滴下後、45~60°Cに保持することが好ましく、滴下温度から保持温度までは、1~5時間かけて昇温することが好ましい。得られた凝集粒子1の体積中位粒径は、トナーの小粒径化の観点から、好ましくは1~10μm、より好ましくは2~9μm、更に好ましくは3~6μmである。また、CV値は、好ましくは30以下、より好ましくは28以下、更に好ましくは25以下である。<工程2>工程2は、凝集粒子1の水性分散液に、非芳香族性の炭素-炭素不飽和結合を主鎖に有する非晶質ポリエステルb1を含有する樹脂粒子Bを添加して凝集させ、凝集粒子2の水性分散液を得る工程である。凝集粒子1の水性分散液に、樹脂粒子Bを添加する方法としては、樹脂粒子Bを水性分散液として添加する方法が好ましい。凝集粒子1分散液に樹脂粒子B分散液を添加するときには、凝集粒子1に樹脂粒子Bを効率的に付着させるために、前記凝集剤を更に用いてもよい。系内の温度は、トナーの耐熱保存性の観点から、樹脂粒子Aに含まれる結晶性ポリエステルaの融点より5°C以上低く、非晶質ポリエステルcのガラス転移点より3°C以上低いことが好ましく、5°C以上低いことがより好ましい。当該温度範囲で凝集粒子2の製造を行うと、得られるトナーの低温定着性や耐熱保存性が良好になる。その理由は定かではないが、凝集粒子2同士の融着が生じないために、粗大粒子の発生が抑制されることと、結晶性ポリエステルaの結晶性が維持できるためであると考えられる。樹脂粒子Bの添加量は、トナーの低温定着性及び耐熱保存性の観点から、樹脂粒子Bと樹脂粒子Aとの重量比樹脂粒子B/樹脂粒子Aが、好ましくは0.1~0.9、より好ましくは0.1~0.5、更に好ましくは0.2~0.4となる量が好ましい。樹脂粒子Aに比べ、樹脂粒子Bを少量添加することで、結晶性ポリエステルaと非晶質ポリエステルcが混合された、本発明のトナーのコア部分の効果を十分に発現することができ、更に高温オフセット性を向上させ、耐熱保存性も向上させることができる。樹脂粒子B分散液は、一定の時間をかけて連続的に添加してもよく、一時に添加してもよく、複数回に分割して添加してもよいが、一定の時間をかけて連続的に添加するか、複数回に分割して添加することが好ましい。前記のように添加することで、樹脂粒子Bが凝集粒子1に選択的に付着しやすくなる。なかでも選択的な付着を促進する観点及び製造の効率化の観点から一定の時間を掛けて連続的に添加することが好ましい。連続的に添加する場合の時間は、均一な凝集粒子2を得る観点および製造時間短縮の観点から、1~10時間が好ましく、2~7時間がより好ましい。また、滴下温度は、均一な凝集粒子2を得る観点および製造時間短縮の観点から、0~60°Cが好ましく、30~57°Cがより好ましい。樹脂粒子Bの全量を添加し、トナーとして適度な粒径に成長したところで凝集を停止させる。凝集を停止させる粒径としては、体積中位粒径が、好ましくは1~10μm、より好ましくは2~10μm、更に好ましくは3~9μm、更に好ましくは4~6μmである。凝集を停止させる方法としては、分散液を冷却する方法、凝集停止剤を添加する方法、分散液を希釈する方法等が挙げられるが、不必要な凝集を確実に防止する観点から、凝集停止剤を添加して凝集を停止させる方法が好ましい。凝集停止剤としては、界面活性剤が好ましく、アニオン性界面活性剤がより好ましい。アニオン性界面活性剤としては、ポリオキシエチレンラウリルエーテル硫酸ナトリウム等のアルキルエーテル硫酸塩、アルキル硫酸塩、及び直鎖アルキルベンゼンスルホン酸塩等が挙げられる。凝集停止剤は、単独で又は2種以上組み合わせて使用することもできる。凝集停止剤の添加量は、凝集停止性およびトナーへの凝集停止剤の残留を低減する観点から、系中の樹脂の総量100重量部に対して、好ましくは0.1~15重量部、より好ましくは0.1~10重量部、更に好ましくは0.1~8重量部である。凝集停止剤は、いかなる形態で添加してもよいが、生産性の観点から、水溶液で添加することが好ましい。工程2で得られる凝集粒子2の体積中位粒径は、トナーの高画質化の観点から、1~10μmであることが好ましく、2~10μmがより好ましく、3~9μmが更に好ましく、4~6μmが更に好ましい。<工程3>工程3は、凝集粒子2を融着させて、融着粒子の水性分散液を得る工程である。融着性及びトナー生産性の観点から、本工程においては、好ましくは非晶質ポリエステルb1のガラス転移点より10°C低い温度以上、より好ましくはガラス転移点より5°C低い温度以上、更に好ましくはガラス転移点以上、更に好ましくはガラス転移点より5°C高い温度以上の温度で保持し、トナーの耐熱保存性を向上させる観点から、本工程においては、好ましくは非晶質ポリエステルb1のガラス転移点より30°C高い温度以下、より好ましくは20°C高い温度以下、更に好ましくは15°C高い温度以下の温度で保持する。本工程においては、粒子融着性の観点から、好ましくは55~85°C、より好ましくは60~80°C、更に好ましくは65~75°Cで保持する。本工程における保持時間上記保持温度までの昇温時間も含むは、粒子融着性、耐熱保存性、帯電性及びトナー生産性の観点から、好ましくは0.5~24時間、より好ましくは0.7~18時間、更に好ましくは1~12時間である。高画質の画像を得る観点低温低湿下における画像濃度性の観点から、本工程で得られる融着粒子の体積中位粒径は、好ましくは2~10μm、より好ましくは2~8μm、より好ましくは2~7μm、更に好ましくは3~8μm、更に好ましくは4~6μmである。なお、本工程で得られる融着粒子の体積中位粒径は、凝集粒子2の体積中位粒径以下であることが好ましい。すなわち、本工程において、融着粒子同士の凝集、融着が生じないことが好ましい。<工程4>工程4は、前記融着粒子の水性分散液に、芳香族基を有する付加重合性モノマーb2を添加し重合して、トナー粒子の水性分散液を得る工程である。前記の通り、本発明では、付加重合性モノマーb2とともに、他の付加重合性モノマーを融着粒子に重合させてもよい。本工程の重合には、任意の重合開始剤、架橋剤等を必要に応じて添加する。重合開始剤としては、水溶性の開始剤が好ましく、ラジカル重合開始剤がより好ましく、過硫酸塩が更に好ましい。比較的低温で重合を低温で進行させるという観点から、過硫酸ナトリウムもしくは過硫酸アンモニウムが好ましい。更に還元剤を組み合わせて、レドックス開始剤として用いることが好ましい。組み合わせる還元剤としては、アスコルビン酸が好ましい。前記の融着粒子の分散液と付加重合性モノマーb2とを含有する混合液を加熱することで重合反応を進行させることが好ましい。重合温度は、用いられる重合開始剤の種類にもよるが、例えば、過硫酸ナトリウムを用いる場合には、重合反応を効率的に行う観点から、好ましくは60~100°C、より好ましくは65~80°Cである。本工程における付加重合性モノマーb2の添加量は、得られるトナーの耐熱保存性と低温低湿下での画像濃度を向上させる観点から、非晶質ポリエステルb1と付加重合性モノマーb2の重量比b1/b2が、99/1~30/70であることが好ましく、96/4~80/20であることがより好ましく、94/6~90/10であることが更に好ましい。また、本工程における付加重合性モノマーb2の添加量は、得られるトナーの耐熱保存性と低温低湿下での画像濃度を向上させる観点から、付加重合性モノマーb2とトナーに用いられるポリエステルすなわち樹脂粒子A及び樹脂粒子Bに含有される全てのポリエステルの合計量との重量比b2/全ポリエステルが、0.5~10重量であることが好ましく、1.0~5重量であることがより好ましく、1.5~3重量であることが更に好ましい。<後処理工程>本発明においては、工程4の後に後処理工程を行ってもよく、トナー粒子を単離することによってトナーを得ることが好ましい。工程4で得られたトナー粒子は、水性媒体中に存在するため、まず、固液分離を行うことが好ましい。固液分離には、吸引濾過法等が好ましく用いられる。固液分離後に洗浄を行うことが好ましい。樹脂粒子A及びBの製造の際にノニオン性界面活性剤を用いた場合、添加したノニオン性界面活性剤も除去することが好ましいため、ノニオン性界面活性剤の曇点以下で水性溶液により洗浄することが好ましい。洗浄は複数回行うことが好ましい。次に乾燥を行うことが好ましいが、乾燥時の温度は、トナー粒子自体の温度が結晶性ポリエステルの融点より5°C以上低くなるように設定することが好ましく、10°C以上低くなるように設定することがより好ましい。乾燥方法としては、振動型流動乾燥法、スプレードライ法、冷凍乾燥法、フラッシュジェット法等を用いることが好ましい。乾燥後の水分含量は、トナーの帯電性の観点から、好ましくは1.5重量以下、より好ましくは1.0重量以下に調整される。[静電潜像現像用トナー]<トナー>乾燥等を行うことによって得られたトナー粒子を本発明のトナーとしてそのまま用いることもできるが、後述のようにトナー粒子の表面を処理したものをトナーとして用いることが好ましい。得られたトナーの軟化点は、トナーの低温定着性の観点から、好ましくは60~140°C、より好ましくは60~130°C、更に好ましくは60~120°Cである。トナーの体積中位粒径は、トナーの低温低湿環境下での画像濃度と生産性の観点から、好ましくは1~10μm、より好ましくは2~8μm、更に好ましくは3~7μm、更に好ましくは4~6μmである。トナーのCV値は、低温低湿環境下での画像濃度と生産性の観点から、好ましくは30以下、より好ましくは27以下、更に好ましくは25以下、更に好ましくは23以下である。<外添剤>本発明のトナーは、前記トナー粒子をトナーとしてそのまま用いることもできるが、流動化剤等を外添剤としてトナー粒子表面に添加処理したものをトナーとして使用することが好ましい。外添剤としては、疎水性シリカ、酸化チタン微粒子、アルミナ微粒子、酸化セリウム微粒子、カーボンブラック等の無機微粒子やポリカーボネート、ポリメチルメタクリレート、シリコーン樹脂等のポリマー微粒子等、任意の微粒子が挙げられ、これらの中でも、疎水性シリカが好ましい。外添剤を用いてトナー粒子の表面処理を行う場合、外添剤の添加量は、外添剤による処理前のトナー粒子100重量部に対して、好ましくは1~5重量部、より好ましくは1~4重量部、更に好ましくは2~4重量部である。本発明により得られるトナーは、静電潜像現像用トナーとして好適に使用することができ、一成分系現像剤として、又はキャリアと混合して二成分系現像剤としてより好適に使用することができる。ポリエステル、樹脂粒子、トナー等の各性状値については次の方法により測定、評価した。[ポリエステルの酸価]JISK0070に従って測定した。但し、測定溶媒をアセトンとトルエンの混合溶媒とした。[ポリエステルの軟化点、吸熱の最大ピーク温度、融点、ガラス転移点及び結晶性指数]1軟化点フローテスター株島津製作所製、商品名:CFT-500Dを用い、1gの試料を昇温速度6°C/分で加熱しながら、プランジャーにより1.96MPaの荷重を与え、直径1mm、長さ1mmのノズルから押し出した。温度に対し、フローテスターのブランジャー降下量をプロットし、試料の半量が流出した温度を軟化点とした。2吸熱の最大ピーク温度、融点及びガラス転移点示差走査熱量計PerkinElmer社製、商品名:Pyris6DSCを用いて200°Cまで昇温し、その温度から降温速度10°C/分で0°Cまで冷却した試料を昇温速度10°C/分で測定した。観測される吸熱ピークのうち、ピーク面積が最大のピークの温度を吸熱の最大ピーク温度1とした。結晶性ポリエステルの時には該ピーク温度を融点とした。また、非晶質ポリエステルの場合に吸熱ピークが観測されるときはそのピークの温度を、ピークが観測されずに段差が観測されるときは該段差部分の曲線の最大傾斜を示す接線と該段差の高温側のベースラインの延長線との交点の温度をガラス転移点とした。3結晶性指数示差走査熱量計PerkinElmer社製、商品名:Pyris6DSCを用いて、室温20°Cから降温速度10°C/分で0°Cまで冷却した試料をそのまま1分間静止させ、その後、昇温速度10°C/分で180°Cまで昇温した。観測されるピークのうち、ピーク面積が最大のピーク温度を吸熱の最大ピーク温度2として、軟化点°C/吸熱の最大ピーク温度2°Cにより、結晶性指数を求めた。4数平均分子量以下の方法により、ゲルパーミエーションクロマトグラフィーにより分子量分布を測定し、数平均分子量を算出する。4-1試料溶液の調製濃度が0.5g/100mlになるように、ポリエステル試料を溶媒クロロホルムに溶解させる。次いで、この溶液をメッシュ0.45μmのフッ素樹脂フィルター[アドバンテック株製、DISMIC-25JP]を用いて濾過して不溶解成分を除き、試料溶液とする。4-2分子量分布測定下記装置を用いて、溶媒クロロホルムを毎分1mlの流速で流し、40°Cの恒温槽中でカラムを安定させる。そこに試料溶液100μlを注入して測定を行う。試料の分子量は、あらかじめ作成した検量線に基づき算出する。このときの検量線には、数種類の単分散ポリスチレンを標準試料として作成したものを用いる。測定装置:HLC-8220GPC東ソー株製分析カラム:GMHXLG3000HXL東ソー株製[樹脂粒子及び離型剤粒子の体積中位粒径D50、体積平均粒径Dv及び粒度分布]1測定装置:レーザー回折型粒径測定機株堀場製作所製、商品名:LA-9202測定条件:測定用セルに蒸留水を加え、吸光度が適正範囲になる濃度で体積中位粒径D50を測定した。また、粒度分布として、CV値を、前記粒径測定機で表示される体積平均粒径Dvと標準偏差から下記の式に従って算出した。CV値=粒径分布の標準偏差/体積平均粒径Dv×100[樹脂粒子分散液、離型剤粒子分散液の固形分濃度]赤外線水分計株ケツト科学研究所製、商品名:FD-230を用いて、測定試料5gを乾燥温度150°C、測定モード96監視時間2.5分/変動幅0.05にて、水分を測定した。固形分濃度は下記の式に従って算出した。固形分濃度重量=100-MM:水分=[W-W0/W]×100W:測定前の試料重量初期試料重量W0:測定後の試料重量絶対乾燥重量[トナーの体積中位粒径D50、体積平均粒径Dv、及び粒度分布]トナーの体積中位粒径は以下の通り測定した。測定機:コールターマルチサイザーIII商品名、ベックマンコールター社製アパチャー径:50μm解析ソフト:マルチサイザーIIIバージョン3.51商品名、ベックマンコールター社製電解液:アイソトンII商品名、ベックマンコールター社製分散液:ポリオキシエチレンラウリルエーテル花王株製、商品名:エマルゲン109P、HLB:13.6を前記電解液に溶解させ、濃度5重量の分散液を得た。分散条件:前記分散液5mLにトナー測定試料10mgを添加し、超音波分散機にて1分間分散させ、その後、電解液25mLを添加し、更に、超音波分散機にて1分間分散させて、試料分散液を作製した。測定条件:前記試料分散液を前記電解液100mLに加えることにより、3万個の粒子の粒径を20秒で測定できる濃度に調整した後、3万個の粒子を測定し、その粒度分布から体積中位粒径D50を求めた。また、粒度分布として、CV値を、前記解析ソフトで表示される体積平均粒径Dvと標準偏差から下記の式に従って算出した。CV値=粒径分布の標準偏差/体積平均粒径Dv×100[トナーの低温低湿度下での帯電量]気温10°C、相対湿度20にてトナー2.1gとシリコーンフェライトキャリア関東電化工業社製、平均粒子径:40μm27.9gとを50ccの円筒形ポリプロピレン製ボトル株ニッコー製に入れ、縦横に10回ずつ振り、その後、ボールミルを用いて混合し、混合時間が1時間における帯電量を、q/mメーターEPPING社製を用いて測定し、帯電量を得た。なお測定機器、設定等は下記の通りである。測定機器:EPPING社製q/m-meter設定:メッシュサイズ:635メッシュ目開き:24μm、ステンレス製ソフトブロー、ブロー圧1000V吸引時間:90秒帯電量μC/g=90秒後の総電気量μC/吸引されたトナー量gトナーの低温低湿環境下での画像濃度の評価低温低湿10°C、相対湿度20環境にて、上質紙富士ゼロックス株製、J紙A4サイズに市販のプリンタ株沖データ製、商品名:MicroLine5400を用いて、トナーの紙上の付着量が0.42~0.48mg/cm2となるベタ画像を出力し、印刷物を得た。印刷物の下に上質紙沖データ社製、エクセレントホワイト紙A4サイズを30枚敷き、出力した印刷物のベタ画像部分の反射画像濃度を、測色計商品名:SpectroEye,Gretag-Macbeth社製、光射条件;標準光源D50、観察視野2°、濃度基準DINNB、絶対白基準を用いて、画像上の任意の3点を測定した値を平均し画像濃度とした。反射画像濃度の値が大きいほど、低温低湿環境下での画像濃度に優れる。[トナーの低温定着性評価最低定着温度]上質紙富士ゼロックス株製、J紙A4サイズに市販のプリンタ株沖データ製、商品名:Microline5400を用いて、トナーの紙上の付着量が0.42~0.48mg/cm2となるベタ画像をA4紙の上端から5mmの余白部分を残し、50mmの長さで定着させずに出力した。次に、定着器を温度可変に改造した同プリンタを用意し、定着器の温度を90°Cにし、A4縦方向に1枚あたり1.5秒の速度で定着し、印刷物を得た。同様の方法で定着器の温度を5°Cずつ上げて、定着し、印刷物を得た。印刷物の余白部分から画像部分にかけて、メンディングテープ3M社製、商品名:Scotchメンディングテープ810、幅18mmを軽く貼り付けた後、500gのおもりを載せ、速さ10mm/秒で1往復押し当てた。その後、貼付したテープを下端側から剥離角度180度、速さ10mm/秒で剥がし、テープ剥離後の印刷物を得た。テープ貼付前及び剥離後の印刷物の下に上質紙株沖データ製、エクセレントホワイト紙A4サイズを30枚敷き、各印刷物のテープ貼付前及び剥離後の定着画像部分の反射画像濃度を、測色計GretagMacbeth社製、商品名:SpectroEye、光射条件;標準光源D50、観察視野2°、濃度基準DINNB、絶対白基準を用いて測定し、下記の式で定着率を算出した。定着率=テープ剥離後の反射画像濃度/テープ貼付前の反射画像濃度×100定着率が90以上となる温度を最低定着温度とした。最低定着温度が低いほど、低温定着性に優れる。[トナーの耐熱保存性評価]内容積100mlの広口ポリビンにトナー20gを入れて密封し、温度50°C環境下で12時間静置した。その後、25°Cの温度下で密封したまま12時間以上静置して冷却し、パウダーテスターホソカワミクロン株式会社株製、商品名の振動台に、目開き250μmのフルイをセットし、その上に前記トナー20gを乗せ30秒間振動を行い、フルイ上に残ったトナー重量を測定した。数値が小さいほど、トナーがブロッキングしておらず耐熱保存性に優れることを表す。[ポリエステルの製造]製造例1結晶性ポリエステルX1の製造窒素導入管、脱水管、撹拌機、及び熱電対を装備した四つ口フラスコの内部を窒素置換し、1,9-ノナンジオール3936g、セバシン酸4848gを入れた。撹拌しながら、140°Cに昇温し、140°Cで3時間維持した後、140°Cから200°Cまで10時間かけて昇温した。その後、ジ2-エチルヘキサン酸スズ50gを加え、更に200°Cにて1時間維持した後、フラスコ内の圧力を下げ、8.3kPaにて4時間維持し、結晶性ポリエステルX1を得た。製造例2非晶質ポリエステルY1の製造窒素導入管、脱水管、撹拌機、及び熱電対を装備した四つ口フラスコの内部を窒素置換し、ポリオキシプロピレン2.2-2,2-ビス4-ヒドロキシフェニルプロパン1750g、ポリオキシエチレン2.0-2,2-ビス4-ヒドロキシフェニルプロパン1625g、テレフタル酸1145g、ドデセニルコハク酸無水物161g、トリメリット酸無水物480g、及び酸化ジブチルスズ10gを入れ、窒素雰囲気下、撹拌しながら、220°Cに昇温し、220°Cで5時間維持した後、ASTMD36-86に従って測定した軟化点が120°Cに達したのを確認してから温度を下げて反応を止め、非晶質ポリエステルY1を得た。製造例3非晶質ポリエステルY2の製造窒素導入管、脱水管、撹拌機、及び熱電対を装備した四つ口フラスコの内部を窒素置換し、ポリオキシプロピレン2.2-2,2-ビス4-ヒドロキシフェニルプロパン3374g、ポリオキシエチレン2.0-2,2-ビス4-ヒドロキシフェニルプロパン33g、テレフタル酸672g、及び酸化ジブチルスズ10gを入れ、窒素雰囲気下、撹拌しながら、230°Cに昇温し、5時間維持した後、更にフラスコ内の圧力を下げ、8.3kPaにて1時間維持した。その後、210°Cまで冷却し、大気圧に戻した後、フマル酸696g、tert-ブチルカテコール0.49gを加え、210°Cの温度下で5時間維持した後に、更にフラスコ内の圧力を下げ、8.3kPaにて4時間維持させて、非晶質ポリエステルY2を得た。製造例4非晶質ポリエステルY3の製造窒素導入管、脱水管、撹拌機、及び熱電対を装備した四つ口フラスコの内部を窒素置換し、ポリオキシプロピレン2.2-2,2-ビス4-ヒドロキシフェニルプロパン3528g、ポリオキシエチレン2.0-2,2-ビス4-ヒドロキシフェニルプロパン1404g、テレフタル酸1248g、ドデセニルコハク酸無水物1541g、及び酸化ジブチルスズ20gを入れ、窒素雰囲気下、撹拌しながら、230°Cに昇温し、230°Cで6時間維持した後、更にフラスコ内の圧力を下げ、8.3kPaにて1時間維持した。その後、215°Cまで冷却し、大気圧に戻した後、トリメリット酸無水物300gを入れ、215°Cで1時間維持した後、更にフラスコ内の圧力を下げ、8.3kPaにて3時間維持させて、非晶質ポリエステルY3を得た。製造例5非晶質ポリエステルY4の製造窒素導入管、脱水管、撹拌機、及び熱電対を装備した四つ口フラスコの内部を窒素置換し、ポリオキシプロピレン2.2-2,2-ビス4-ヒドロキシフェニルプロパン32g、ポリオキシエチレン2.0-2,2-ビス4-ヒドロキシフェニルプロパン2896g、テレフタル酸1524g、グリセリン83g、及びジ2-エチルヘキサン酸スズ20gを入れ、窒素雰囲気下、撹拌しながら、235°Cに昇温し、235°Cで35時間維持し、非晶質ポリエステルY4を得た。以上のポリエステルの物性を表1に示す。[樹脂粒子の製造]製造例6樹脂粒子分散液1の製造撹拌機を装備したフラスコに、非晶質ポリエステルY3510g、結晶性ポリエステルX190g、銅フタロシアニン顔料商品名:ECB301、大日精化工業株製45g、ポリオキシエチレンアルキルエーテル非イオン性界面活性剤、商品名:エマルゲン150、花王株製8.5g、15重量ドデシルベンゼンスルホン酸ナトリウム水溶液アニオン性界面活性剤、商品名:ネオペレックスG-15、花王株製80.0g、5重量水酸化カリウム水溶液278.5gを入れ、撹拌しながら、95°Cに昇温して溶融し、95°Cで2時間混合して、樹脂混合物を得た。次に、系の温度を95°Cに保持し、撹拌しながら、脱イオン水1222gを6g/分の速度で滴下し、乳化物を得た。次に、得られた乳化物を25°Cに冷却し、25°Cで撹拌しながら、オキサゾリン基含有ポリマー水溶液株日本触媒製、商品名:エポクロスWS-700、不揮発分25重量、アクリル主鎖28gを添加し、その後95°Cに温度を上げ95°Cで1時間保持した。次に、25°Cに冷却し、得られた乳化物を200メッシュ目開き105μmの金網を通して、樹脂粒子分散液1を得た。固形分濃度は32であり、樹脂粒子の体積中位粒径D50は154nm、CV値は26であった。製造例7樹脂粒子分散液2の製造製造例6において、非晶質ポリエステルY3510gを、非晶質ポリエステルY1210gと非晶質ポリエステルY2300gに置き換えた以外は同様にして、樹脂粒子分散液2を得た。固形分濃度は32であり、樹脂粒子の体積中位粒径D50は286nm、CV値は29であった。製造例8樹脂粒子分散液3の製造製造例6において、非晶質ポリエステルY3510gと結晶性ポリエステルX190gを、非晶質ポリエステルY1210gと非晶質ポリエステルY2390gに置き換え、15重量ドデシルベンゼンスルホン酸ナトリウム水溶液80.0gを40.0gへ変更し、ポリオキシエチレンアルキルエーテル非イオン性界面活性剤、商品名:エマルゲン150、花王株製8.5gをエマルゲン4306.0gへ変更した以外は製造例6と同様にして樹脂粒子分散液3を得た。固形分濃度は32であり、樹脂粒子の体積中位粒径D50は180nm、CV値は28であった。製造例9樹脂粒子分散液4の製造撹拌機を装備したフラスコに、非晶質ポリエステルY1210g、非晶質ポリエステルY2390g、ポリオキシエチレンアルキルエーテル非イオン性界面活性剤、商品名:エマルゲン430、花王株製6g、15重量ドデシルベンゼンスルホン酸ナトリウム水溶液アニオン性界面活性剤、商品名:ネオペレックスG-15、花王株製40g、5重量水酸化カリウム水溶液268gを入れ、撹拌しながら、95°Cに昇温して溶融し、95°Cで2時間混合して、樹脂混合物を得た。次に、系の温度を95°Cに保持し、撹拌しながら、脱イオン水1145gを6g/分の速度で滴下し、乳化物を得た。次に、得られた乳化物を25°Cに冷却し、得られた乳化物を200メッシュの金網を通し、樹脂粒子分散液4を得た。固形分濃度は31であり、樹脂粒子の体積中位粒径D50は158nm、CV値は24であった。製造例10樹脂粒子分散液5の製造製造例9において、非晶質ポリエステルY1210g及び非晶質ポリエステルY2390gを、非晶質ポリエステルY2600gに置き換えた以外は製造例9と同様にして樹脂粒子分散液5を得た。固形分濃度は31であり、樹脂粒子の体積中位粒径D50は142nm、CV値は24であった。製造例11樹脂粒子分散液6の製造製造例9において、非晶質ポリエステルY2390gを、非晶質ポリエステルY4390gに置き換えた以外は製造例9と同様にして樹脂粒子分散液6を得た。固形分濃度は31であり、樹脂粒子の体積中位粒径D50は142nm、CV値は24であった。[離型剤粒子の製造]製造例12離型剤粒子分散液の製造ビーカーで、脱イオン水200gにポリカルボン酸ナトリウム水溶液としてアクリル酸ナトリウム-マレイン酸ナトリウム共重合体水溶液花王株製、商品名:ポイズ521、有効濃度40重量3.8gを溶解させた後、これにカルナウバワックス株加藤洋行製、商品名:カルナウバワックス1号、融点83°C5g及びパラフィンワックス日本精鑞株製、商品名:HNP-9、融点75°C45gを添加し、90~95°Cに温度を保持して溶融させて撹拌し、カルナウバワックスとパラフィンワックスとが一体となって溶融した溶融混合物を得た。得られた溶融混合物を含んだ水溶液を更に90~95°Cに温度を保持しながら、超音波ホモジナイザー日本精機株製、商品名:US-600Tで30分間分散処理を行った後に室温まで冷却し、ここにイオン交換水を加え、離型剤固形分20重量に調整し、離型剤粒子分散液を得た。離型剤粒子分散液中の離型剤粒子の体積中位粒径D50は450nm、CV値は30であった。[トナーの製造]実施例1トナー1の作製脱水管、撹拌装置及び熱電対を装備した4つ口フラスコに、樹脂粒子分散液1250g、脱イオン水62g、及び離型剤粒子分散液21gを25°Cで混合した。次に、該混合物を25°Cで撹拌しながら、硫酸アンモニウム22.8gを脱イオン水243gに溶解した水溶液を25°Cで30分かけて滴下した後、55°Cまで120分かけて昇温し、55°Cで保持し、体積中位粒径が4.5μmの凝集粒子を含む分散液を得た。工程1前記凝集粒子分散液の温度を50°Cに冷却した後、分散液を毎時1°Cの速度で昇温しながら、樹脂粒子分散液472gと脱イオン水22gとを混合した混合液を、前記分散液に180分かけて滴下し、体積中位粒径が4.9μmの凝集粒子分散液を得た。工程2次いで、ポリオキシエチレンラウリルエーテル硫酸ナトリウム花王株製、商品名:エマールE27C、固形分:28重量16.0g及び脱イオン水625gを混合した水溶液を添加した後、1時間かけて70°Cまで昇温し、70°Cで0.5時間保持することで4.8μmの融着粒子を得た。工程3融着粒子分散液を25°Cまで攪拌しながら冷却後、得られた融着粒子分散液を吸引濾過により固液分離し融着粒子のウエットケークを得た。得られた融着粒子のウエットケークへ脱イオン水を添加して、30分間攪拌し、再分散させることで、再分散した融着粒子の分散液固形分濃度7.6を得た。融着粒子分散液の入ったフラスコ内を窒素置換した後、窒素雰囲気下、スチレンモノマー1.10gを滴下し、滴下終了後、30分間攪拌した。次に、攪拌しながら、70°Cまで1時間で昇温し、1過硫酸ナトリウム水溶液1.72gを添加し、続いて1アスコルビン酸ナトリウム水溶液0.18gを添加し、3時間保持し、トナー粒子の分散液を得た。その後、25°Cまで冷却した。工程4得られた分散液を25°Cに冷却して、分散液を吸引濾過で固形分を分離した後、脱イオン水で洗浄し、乾燥を行って、トナー粒子を得た。後処理工程このトナー粒子100重量部に対して、疎水性シリカ日本アエロジル株製、商品名:RY50、個数平均粒径;0.04μm2.5重量部、疎水性シリカキャボット社製、商品名:キャボシールTS720、個数平均粒径;0.012μm1.0重量部、及びポリマー微粒子日本ペイント株製、商品名:ファインスフェアP2000、個数平均粒径;0.5μm0.8重量部をヘンシェルミキサーに入れ、撹拌し、150メッシュのふるいを通過させてトナー1を得た。表面処理工程トナーの物性を表2に示す。実施例2トナー2の作製実施例1において、スチレンモノマー1.10gを0.76gに、1過硫酸ナトリウム水溶液1.72gを1.18gに、1アスコルビン酸ナトリウム水溶液0.18gを0.12gに変更した以外は実施例1と同様にしてトナー2を得た。実施例3トナー3の作製実施例1において、スチレンモノマー1.10gを1.70gに、1過硫酸ナトリウム水溶液1.72gを2.65gに、1アスコルビン酸ナトリウム水溶液0.18gを0.28gに変更した以外は実施例1と同様にしてトナー3を得た。実施例4トナー4の作製実施例1において、滴下する樹脂粒子分散液4を樹脂粒子分散液5に変更した以外は同様にしてトナー4を得た。実施例5トナー5の作製実施例1において、樹脂粒子分散液1を樹脂粒子分散液2に変更した以外は同様にしてトナー5を得た。比較例1トナー6の作製実施例1において、工程3まで同様に行い、得られた融着粒子に、工程4のスチレンモノマー、過硫酸ナトリウム、アスコルビン酸ナトリウムの添加を行うことなく、後処理工程、及び表面処理を、実施例1と同様に行いトナー6を得た。比較例2トナー7の作製実施例1において、滴下する樹脂粒子分散液4を樹脂粒子分散液6へと変更した以外は同様にしたトナー7を得た。比較例3トナー8の作製実施例1において、樹脂粒子分散液1を樹脂粒子分散液3に変更した以外は同様にしてトナー8を得た。比較例4トナー9の作製実施例1において、樹脂粒子分散液1を樹脂粒子分散液2に変更した以外は同様にして工程1まで行い、得られた凝集粒子に、工程2の樹脂粒子分散液4の添加を行うことなく、工程3の融着、工程4のスチレンモノマー、過硫酸ナトリウム、アスコルビン酸ナトリウムの添加を行い、後処理工程、及び表面処理を、実施例1と同様に行いトナー9を得た。以上のトナーの物性及び評価を表2に示す。表2から、実施例のトナーは、比較例のトナーに比べて、低温定着性と耐熱保存性のいずれにも優れ、低温低湿環境下での画像濃度にも優れることがわかる。"